(57)【要約】      （修正有）【課題】意匠性または識別性を有する電池用包装材料であって、成形後の隠蔽性及び密着性に優れ、かつ、耐電解液性及び表面絶縁性にも優れた電池用包装材料を提供する。【解決手段】少なくとも、装飾層５、基材層１、金属層３、及びシーラント層４が順次積層された積層体からなり、装飾層５は、基材層１側から順に、少なくとも第１装飾層５ａ及び第２装飾層５ｂを有しており、装飾層５が着色剤及びマット化剤を含み、第１装飾層５ａ及び第２装飾層５ｂは、各々、樹脂の割合が６０質量％以上である電池用包装材料。【選択図】図１
2015185277.tif 000002
【特許請求の範囲】
【請求項１】
少なくとも、装飾層、基材層、金属層、及びシーラント層が順次積層された積層体からなり、
前記装飾層は、前記基材層側から順に、少なくとも第１装飾層及び第２装飾層を有しており、
前記装飾層が、着色剤及びマット化剤を含み、
前記第１装飾層及び第２装飾層は、それぞれ、樹脂の割合が６０質量％以上である、電池用包装材料。
【請求項２】
前記第１装飾層における前記マット化剤の割合が１〜３０質量％である、請求項１に記載の電池用包装材料。
【請求項３】
前記第１装飾層が、着色剤として顔料を１〜３０質量％含む、請求項１または２に記載の電池用包装材料。
【請求項４】
前記第１装飾層における前記樹脂の割合が６５質量％以上である、請求項１〜３のいずれかに記載の電池用包装材料。
【請求項５】
前記第２装飾層における前記前記マット化剤の割合が１〜３０質量％である、請求項１〜４のいずれかに記載の電池用包装材料。
【請求項６】
前記第２装飾層が、着色剤として顔料を１〜３０質量％含む、請求項１〜５のいずれかに記載の電池用包装材料。
【請求項７】
前記第２装飾層における前記樹脂の割合が６５質量％以上である、請求項１〜６のいずれかに記載の電池用包装材料。
【請求項８】
前記装飾層を形成する前記樹脂が、２液硬化型樹脂である、請求項１〜７のいずれかに記載の電池用包装材料。
【請求項９】
前記着色剤が、黒色顔料である、請求項１〜８のいずれかに記載の電池用包装材料。
【請求項１０】
前記金属層が、アルミニウム箔により形成されている、請求項１〜９のいずれかに記載の電池用包装材料。
【請求項１１】
少なくとも正極、負極、及び電解質を備えた電池素子が、請求項１〜１０のいずれかに記載の電池用包装材料内に収容されている、電池。
【発明の詳細な説明】
【技術分野】
【０００１】
本発明は、意匠性または識別性を有する電池用包装材料であって、成形後の隠蔽性及び密着性に優れ、かつ、耐電解液性及び表面絶縁性にも優れた電池用包装材料に関する。
【背景技術】
【０００２】
従来、様々なタイプの電池が開発されているが、あらゆる電池において、電極や電解質等の電池素子を封止するために包装材料が不可欠な部材になっている。従来、電池用包装として金属製の包装材料が多用されていたが、近年、電気自動車、ハイブリッド電気自動車、パソコン、カメラ、携帯電話等の高性能化に伴い、電池には、多様な形状が要求されると共に、薄型化や軽量化が求められている。しかしながら、従来多用されていた金属製の電池用包装材料では、形状の多様化に追従することが困難であり、しかも軽量化にも限界があるという欠点がある。
【０００３】
そこで、多様な形状に加工が容易で、薄型化や軽量化を実現し得る電池用包装材料として、基材層／接着層／金属層／シーラント層が順次積層されたフィルム状の積層体が提案されている（例えば、特許文献１参照）。このようなフィルム状の電池用包装材料では、シーラント層同士を対向させて周縁部をヒートシールにて熱溶着させることにより電池素子を封止できるように形成されている。
【０００４】
また、近年、偽造防止などの観点から、電池の外観には、意匠性、識別性などを付与することが求められる場合があり、電池用包装材料の最外層に位置する層に顔料などを配合して装飾性を付与することがある。例えば、特許文献２には、基材層の一方の面側に、少なくとも第１接着層、金属箔層、第２接着層及びシーラント層が順次積層され、基材層の他方の面側に、識別のための光沢度３．０以下の樹脂層である識別層を有し、該識別層は、識別のための顔料を含み、該顔料の粒子は樹脂で被覆されており、該顔料の体積固有抵抗は５×１０-2Ω・ｍ以上であることを特徴とするリチウムイオン二次電池用外装材が開示されている。
【先行技術文献】
【特許文献】
【０００５】
【特許文献１】特開２００８−２８７９７１号公報
【特許文献２】特開２０１３−２３５７１９号公報
【発明の概要】
【発明が解決しようとする課題】
【０００６】
電池用包装材料の最外層に位置する層には、上述のような意匠性、識別性などの装飾性を付与するための顔料だけでなく、電池表面の耐電解液性などの観点から、電解液耐性のある樹脂にフィラーなどのマット化剤を添加したものが用いられることもある。しかしながら、本発明者が検討したところ、特許文献２に開示されたような識別層に、固体粒子である顔料などの着色剤に加えて、フィラーなどのマット化剤を配合すると、耐電解液性や、成形後における識別層の密着性が低下するという問題があることが明らかとなった。一方、耐電解液性の低下を抑制するために、顔料などの着色剤やマット化剤の配合割合を小さくすると、電池用包装材料を成形した後における隠蔽性が低下しやすくなるという問題がある。
このような状況下、本発明は、意匠性または識別性を有する電池用包装材料であって、成形後の隠蔽性及び密着性に優れ、かつ、耐電解液性及び表面絶縁性にも優れた電池用包装材料を提供することを主な目的とする。
【課題を解決するための手段】
【０００７】
本発明者は、前記課題を解決すべく鋭意検討を行った。その結果、少なくとも、装飾層、基材層、金属層、及びシーラント層が順次積層された積層体からなり、装飾層が、基材層側から順に、少なくとも第１装飾層及び第２装飾層を有しており、装飾層が顔料及びマット化剤を含み、第１装飾層及び第２装飾層の樹脂の割合が、それぞれ６０質量％以上である電池用包装材料は、意匠性または識別性を有し、成形後の隠蔽性及び密着性に優れ、かつ、耐電解液性及び表面絶縁性にも優れていることを見出した。本発明は、これらの知見に基づいて、更に検討を重ねることにより完成したものである。
【０００８】
即ち、本発明は、下記に掲げる態様の電池用包装材料及び電池を提供する。
項１．  少なくとも、装飾層、基材層、金属層、及びシーラント層が順次積層された積層体からなり、
前記装飾層は、前記基材層側から順に、少なくとも第１装飾層及び第２装飾層を有しており、
前記装飾層が、着色剤及びマット化剤を含み、
前記第１装飾層及び第２装飾層は、それぞれ、樹脂の割合が６０質量％以上である、電池用包装材料。
項２．  前記第１装飾層における前記マット化剤の割合が１〜３０質量％である、項１に記載の電池用包装材料。
項３．  前記第１装飾層が、着色剤として顔料を１〜３０質量％含む、項１または２に記載の電池用包装材料。
項４．  前記第１装飾層における前記樹脂の割合が６５質量％以上である、項１〜３のいずれかに記載の電池用包装材料。
項５．  前記第２装飾層における前記マット化剤の割合が１〜３０質量％である、項１〜４のいずれかに記載の電池用包装材料。
項６．  前記第２装飾層が、着色剤として顔料を１〜３０質量％含む、項１〜５のいずれかに記載の電池用包装材料。
項７．  前記第２装飾層における前記樹脂の割合が６５質量％以上である、項１〜６のいずれかに記載の電池用包装材料。
項８．  前記装飾層を形成する前記樹脂が、２液硬化型樹脂である、項１〜７のいずれかに記載の電池用包装材料。
項９．  前記着色剤が、黒色顔料である、項１〜８のいずれかに記載の電池用包装材料。
項１０．  前記金属層が、アルミニウム箔により形成されている、項１〜９のいずれかに記載の電池用包装材料。
項１１．  少なくとも正極、負極、及び電解質を備えた電池素子が、項１〜１０のいずれかに記載の電池用包装材料内に収容されている、電池。
【発明の効果】
【０００９】
本発明の電池用包装材料によれば、意匠性または識別性を有する電池用包装材料であって、成形後の隠蔽性及び密着性に優れ、かつ、耐電解液性及び表面絶縁性にも優れた電池用包装材料を提供することができる。さらに、本発明によれば、当該電池用包装材料を用いた電池を提供することができる。
【図面の簡単な説明】
【００１０】
【図１】本発明の電池用包装材料の断面構造の一例を示す図である。
【図２】本発明の電池用包装材料の断面構造の一例を示す図である。
【発明を実施するための形態】
【００１１】
本発明の電池用包装材料は、少なくとも、装飾層、基材層、金属層、及びシーラント層が順次積層された積層体からなり、装飾層が、基材層側から順に、少なくとも第１装飾層及び第２装飾層を有しており、装飾層が着色剤及びマット化剤を含み、第１装飾層及び第２装飾層は、それぞれ、樹脂の割合が６０質量％以上であることを特徴とする。以下、本発明の電池用包装材料について詳述する。
【００１２】
１．電池用包装材料の積層構造
電池用包装材料は、図１に示すように、少なくとも、装飾層５、基材層１、金属層３、及びシーラント層４が順次積層された積層体からなる。装飾層５は、基材層１側から順に、少なくとも第１装飾層５ａ及び第２装飾層５ｂを有する。本発明の電池用包装材料において、装飾層５が最外層になり、シーラント層４は最内層になる。即ち、電池の組み立て時に、電池素子の周縁に位置するシーラント層４同士が熱溶着して電池素子を密封することにより、電池素子が封止される。
【００１３】
本発明の電池用包装材料は、図１に示すように、基材層１と金属層３との間に、これらの接着性を高める目的で、必要に応じて接着層２が設けられていてもよい。また、図２に示すように、金属層３とシーラント層４との間に、これらの接着性を高める目的で、必要に応じて接着層６が設けられていてもよい。
【００１４】
２．電池用包装材料を形成する各層の組成
［基材層１］
本発明の電池用包装材料において、基材層１は、最外層に位置する装飾層５の内側に位置する基材となる層である。基材層１を形成する素材については、絶縁性を備えるものであることを限度として特に制限されるものではない。基材層１を形成する素材としては、例えば、ポリエステル、ポリアミド、エポキシ樹脂、アクリル樹脂、フッ素樹脂、ポリウレタン、珪素樹脂、フェノール樹脂、ポリエーテルイミド、ポリイミド、及びこれらの混合物や共重合物等が挙げられる。
【００１５】
ポリエステルとしては、具体的には、ポリエチレンテレフタレート、ポリブチレンテレフタレート、ポリエチレンナフタレート、ポリブチレンナフタレート、ポリエチレンイソフタレート、ポリカーボネート、エチレンテレフタレートを繰り返し単位の主体とした共重合ポリエステル、ブチレンテレフタレートを繰り返し単位の主体とした共重合ポリエステル等が挙げられる。また、エチレンテレフタレートを繰り返し単位の主体とした共重合ポリエステルとしては、具体的には、エチレンテレフタレートを繰り返し単位の主体としてエチレンイソフタレートと重合する共重合体ポリエステル（以下、ポリエチレン（テレフタレート／イソフタレート）にならって略す）、ポリエチレン（テレフタレート／イソフタレート）、ポリエチレン（テレフタレート／アジペート）、ポリエチレン（テレフタレート／ナトリウムスルホイソフタレート）、ポリエチレン（テレフタレート／ナトリウムイソフタレート）、ポリエチレン（テレフタレート／フェニル−ジカルボキシレート）、ポリエチレン（テレフタレート／デカンジカルボキシレート）等が挙げられる。また、ブチレンテレフタレートを繰り返し単位の主体とした共重合ポリエステルとしては、具体的には、ブチレンテレフタレートを繰り返し単位の主体としてブチレンイソフタレートと重合する共重合体ポリエステル（以下、ポリブチレン（テレフタレート／イソフタレート）にならって略す）、ポリブチレン（テレフタレート／アジペート）、ポリブチレン（テレフタレート／セバケート）、ポリブチレン（テレフタレート／デカンジカルボキシレート）、ポリブチレンナフタレート等が挙げられる。これらのポリエステルは、１種単独で使用してもよく、また２種以上を組み合わせて使用してもよい。ポリエステルは、耐電解液性に優れ、電解液の付着に対して白化等が発生し難いという利点があり、基材層１の形成素材として好適に使用される。
【００１６】
また、ポリアミドとしては、具体的には、ナイロン６、ナイロン６６、ナイロン６１０、ナイロン１２、ナイロン４６、ナイロン６とナイロン６，６との共重合体等の脂肪族系ポリアミド；テレフタル酸及び／又はイソフタル酸に由来する構成単位を含むナイロン６Ｉ、ナイロン６Ｔ、ナイロン６ＩＴ、ナイロン６Ｉ６Ｔ（Ｉはイソフタル酸、Ｔはテレフタル酸を表す）等のヘキサメチレンジアミン−イソフタル酸−テレフタル酸共重合ポリアミド、ポリメタキシリレンアジパミド（ＭＸＤ６）等の芳香族を含むポリアミド；ポリアミノメチルシクロヘキシルアジパミド（ＰＡＣＭ６）等の脂環系ポリアミド；さらにラクタム成分や、４，４’−ジフェニルメタン−ジイソシアネート等のイソシアネート成分を共重合させたポリアミド、共重合ポリアミドとポリエステルやポリアルキレンエーテルグリコールとの共重合体であるポリエステルアミド共重合体やポリエーテルエステルアミド共重合体；これらの共重合体等が挙げられる。これらのポリアミドは、１種単独で使用してもよく、また２種以上を組み合わせて使用してもよい。延伸ポリアミドフィルムは延伸性に優れており、成形時の基材層１の樹脂割れによる白化の発生を防ぐことができ、基材層１の形成素材として好適に使用される。
【００１７】
基材層１は、１軸又は２軸延伸された樹脂フィルムで形成されていてもよく、また未延伸の樹脂フィルムで形成してもよい。中でも、１軸又は２軸延伸された樹脂フィルム、とりわけ２軸延伸された樹脂フィルムは、配向結晶化することにより耐熱性が向上しているので、基材層１として好適に使用される。また、基材層１は、上記の素材を金属層３上にコーティングして形成されていてもよい。
【００１８】
これらの中でも、基材層１を形成する樹脂フィルムとして、好ましくはナイロン、ポリエステル、更に好ましくは２軸延伸ナイロン、２軸延伸ポリエステル、特に好ましくは２軸延伸ナイロンが挙げられる。
【００１９】
基材層１は、耐ピンホール性及び電池の包装体とした時の絶縁性を向上させるために、異なる素材の樹脂フィルム及びコーティングの少なくとも一方を積層化することも可能である。具体的には、ポリエステルフィルムとナイロンフィルムとを積層させた多層構造や、２軸延伸ポリエステルと２軸延伸ナイロンとを積層させた多層構造等が挙げられる。基材層１を多層構造にする場合、各樹脂フィルムは接着剤を介して接着してもよく、また接着剤を介さず直接積層させてもよい。接着剤を介さず接着させる場合には、例えば、共押出し法、サンドラミ法、サーマルラミネート法等の熱溶融状態で接着させる方法が挙げられる。また、接着剤を介して接着させる場合、使用する接着剤は、２液硬化型接着剤であってもよく、また１液硬化型接着剤であってもよい。更に、接着剤の接着機構についても、特に制限されず、化学反応型、溶剤揮発型、熱溶融型、熱圧型、ＵＶやＥＢなどの電子線硬化型等のいずれであってもよい。接着剤の成分としてポリエステル系樹脂、ポリエーテル系樹脂、ポリウレタン系樹脂、エポキシ系樹脂、フェノール樹脂系樹脂、ポリアミド系樹脂、ポリオレフィン系樹脂、ポリ酢酸ビニル系樹脂、セルロース系樹脂、（メタ）アクリル系樹脂、ポリイミド系樹脂、アミノ樹脂、ゴム、シリコン系樹脂が挙げられる。
【００２０】
基材層１の厚さとしては、例えば、１０〜５０μｍ、好ましくは１５〜３０μｍが挙げられる。
【００２１】
［接着層２］
本発明の電池用包装材料において、接着層２は、基材層１と金属層３とを接着させるために、必要に応じて設けられる層である。
【００２２】
接着層２は、基材層１と金属層３とを接着可能である接着剤によって形成される。接着層２の形成に使用される接着剤は、２液硬化型接着剤であってもよく、また１液硬化型接着剤であってもよい。更に、接着層２の形成に使用される接着剤の接着機構についても、特に制限されず、化学反応型、溶剤揮発型、熱溶融型、熱圧型等のいずれであってもよい。
【００２３】
接着層２の形成に使用できる接着剤の樹脂成分としては、具体的には、ポリエチレンテレフタレート、ポリブチレンテレフタレート、ポリエチレンナフタレート、ポリブチレンナフタレート、ポリエチレンイソフタレート、ポリカーボネート、共重合ポリエステル等のポリエステル系樹脂；ポリエーテル系接着剤；ポリウレタン系接着剤；エポキシ系樹脂；フェノール樹脂系樹脂；ナイロン６、ナイロン６６、ナイロン１２、共重合ポリアミド等のポリアミド系樹脂；ポリオレフィン、酸変性ポリオレフィン、金属変性ポリオレフィン等のポリオレフィン系樹脂；ポリ酢酸ビニル系樹脂；セルロース系接着剤；（メタ）アクリル系樹脂；ポリイミド系樹脂；尿素樹脂、メラミン樹脂等のアミノ樹脂；クロロプレンゴム、ニトリルゴム、スチレン−ブタジエンゴム等のゴム；シリコーン系樹脂；フッ化エチレンプロピレン共重合体等が挙げられる。これらの接着剤成分は１種単独で使用してもよく、また２種以上を組み合わせて使用してもよい。２種以上の接着剤成分の組み合わせ態様については、特に制限されないが、例えば、その接着剤成分として、ポリアミドと酸変性ポリオレフィンとの混合樹脂、ポリアミドと金属変性ポリオレフィンとの混合樹脂、ポリアミドとポリエステル、ポリエステルと酸変性ポリオレフィンとの混合樹脂、ポリエステルと金属変性ポリオレフィンとの混合樹脂等が挙げられる。これらの中でも、展延性、高湿度条件下における耐久性や応変抑制作用、ヒートシール時の熱劣化抑制作用等が優れ、基材層１と金属層３との間のラミネーション強度の低下を抑えてデラミネーションの発生を効果的に抑制するという観点から、好ましくはポリウレタン系２液硬化型接着剤；ポリアミド、ポリエステル、又はこれらと変性ポリオレフィンとのブレンド樹脂が挙げられる。
【００２４】
また、接着層２は異なる接着剤成分で多層化してもよい。接着層２を異なる接着剤成分で多層化する場合、基材層１と金属層３とのラミネーション強度を向上させるという観点から、基材層１側に配される接着剤成分を基材層１との接着性に優れる樹脂を選択し、金属層３側に配される接着剤成分を金属層３との接着性に優れる接着剤成分を選択することが好ましい。接着層２は異なる接着剤成分で多層化する場合、具体的には、金属層３側に配置される接着剤成分としては、好ましくは、酸変性ポリオレフィン、金属変性ポリオレフィン、ポリエステルと酸変性ポリオレフィンとの混合樹脂、共重合ポリエステルを含む樹脂等が挙げられる。
【００２５】
接着層２の厚さについては、例えば、２〜５０μｍ、好ましくは３〜２５μｍが挙げられる。
【００２６】
［金属層３］
本発明の電池用包装材料において、金属層３は、包装材料の強度向上の他、電池内部に水蒸気、酸素、光等が侵入するのを防止するためのバリア層として機能する層である。金属層３を形成する金属としては、具体的には、アルミニウム、ステンレス、チタン等の金属箔が挙げられる。これらの中でも、アルミニウムが好適に使用される。包装材料の製造時にしわやピンホールを防止するために、本発明において金属層３として、軟質アルミニウム、例えば、焼きなまし処理済みのアルミニウム（ＪＩＳ  Ａ８０２１Ｐ−Ｏ）又は（ＪＩＳ  Ａ８０７９Ｐ−Ｏ）等を用いることが好ましい。
【００２７】
金属層３の厚さについては、例えば、１０〜２００μｍ、好ましくは２０〜１００μｍが挙げられる。
【００２８】
また、金属層３は、接着の安定化、溶解や腐食の防止等のために、少なくとも一方の面、好ましくは少なくともシーラント層４側の面、更に好ましくは両面が化成処理されていることが好ましい。ここで、化成処理とは、金属層３の表面に耐酸性皮膜を形成する処理である。化成処理は、例えば、硝酸クロム、フッ化クロム、硫酸クロム、酢酸クロム、蓚酸クロム、重リン酸クロム、クロム酸アセチルアセテート、塩化クロム、硫酸カリウムクロム等のクロム酸化合物を用いたクロム酸クロメート処理；リン酸ナトリウム、リン酸カリウム、リン酸アンモニウム、ポリリン酸等のリン酸化合物を用いたリン酸クロメート処理；下記一般式（１）〜（４）で表される繰り返し単位からなるアミノ化フェノール重合体を用いたクロメート処理等が挙げられる。
【００２９】
【化１】
2015185277.tif 000003
【００３０】
【化２】
2015185277.tif 000004
【００３１】
【化３】
2015185277.tif 000005
【００３２】
【化４】
2015185277.tif 000006
【００３３】
一般式（１）〜（４）中、Ｘは水素原子、ヒドロキシル基、アルキル基、ヒドロキシアルキル基、アリル基又はベンジル基を示す。また、Ｒ1及びＲ2は、同一又は異なって、ヒドロキシル基、アルキル基、又はヒドロキシアルキル基を示す。一般式（１）〜（４）において、Ｘ、Ｒ1、Ｒ2で示されるアルキル基としては、例えば、メチル基、エチル基、ｎ−プロピル基、イソプロピル基、ｎ−ブチル基、イソブチル基、ｔｅｒｔ−ブチル基等の炭素数１〜４の直鎖又は分枝鎖状アルキル基が挙げられる。また、Ｘ、Ｒ1、Ｒ2で示されるヒドロキシアルキル基としては、例えば、ヒドロキシメチル基、１−ヒドロキシエチル基、２−ヒドロキシエチル基、１−ヒドロキシプロピル基、２−ヒドロキシプロピル基、３−ヒドロキシプロピル基、１−ヒドロキシブチル基、２−ヒドロキシブチル基、３−ヒドロキシブチル基、４−ヒドロキシブチル基等のヒドロキシ基が１個置換された炭素数１〜４の直鎖又は分枝鎖状アルキル基が挙げられる。一般式（１）〜（４）において、Ｘは、水素原子、ヒドロキシル基、及び、ドロキシアルキル基のいずれかであることが好ましい。一般式（１）〜（４）で表される繰り返し単位からなるアミノ化フェノール重合体の数平均分子量は、例えば、約５００〜約１００万、好ましくは約１０００〜約２万が挙げられる。
【００３４】
また、金属層３に耐食性を付与する化成処理方法として、リン酸中に、酸化アルミ、酸化チタン、酸化セリウム、酸化スズ等の金属酸化物や硫酸バリウムの微粒子を分散させたものをコーティングし、１５０℃以上で焼付け処理を行うことにより、金属層３の表面に耐食処理層を形成する方法が挙げられる。また、耐食処理層の上には、カチオン性ポリマーを架橋剤で架橋させた樹脂層を形成してもよい。ここで、カチオン性ポリマーとしては、例えば、ポリエチレンイミン、ポリエチレンイミンとカルボン酸を有するポリマーからなるイオン高分子錯体、アクリル主骨格に１級アミンをグラフトさせた１級アミングラフトアクリル樹脂、ポリアリルアミンまたはその誘導体、アミノフェノール等が挙げられる。これらのカチオン性ポリマーは１種単独で使用してもよく、また２種以上を組み合わせて使用してもよい。また、架橋剤としては、例えば、イソシアネート基、グリシジル基、カルボキシル基、及びオキサゾリン基よりなる群から選ばれる少なくとも１種の官能基を有する化合物、シランカップリング剤等が挙げられる。これらの架橋剤は１種単独で使用してもよく、また２種以上を組み合わせて使用してもよい。
【００３５】
これらの化成処理は、１種の化成処理を単独で行ってもよく、２種以上の化成処理を組み合わせて行ってもよい。更に、これらの化成処理は、１種の化合物を単独で使用して行ってもよく、また２種以上の化合物を組み合わせて使用して行ってもよい。これらの中でも、好ましくはクロム酸クロメート処理、更に好ましくはクロム酸化合物、リン酸化合物、及びアミノ化フェノール重合体を組み合わせたクロメート処理が挙げられる。
【００３６】
化成処理において金属層３の表面に形成させる耐酸性皮膜の量については、特に制限されないが、例えばクロム酸化合物、リン酸化合物、及びアミノ化フェノール重合体を組み合わせてクロメート処理を行う場合であれば、金属層３の表面１ｍ2当たり、クロム酸化合物がクロム換算で約０．５〜約５０ｍｇ、好ましくは約１．０〜約４０ｍｇ、リン化合物がリン換算で約０．５〜約５０ｍｇ、好ましくは約１．０〜約４０ｍｇ、及びアミノ化フェノール重合体が約１〜約２００ｍｇ、好ましくは約５．０〜１５０ｍｇの割合で含有されていることが望ましい。
【００３７】
化成処理は、耐酸性皮膜の形成に使用する化合物を含む溶液を、バーコート法、ロールコート法、グラビアコート法、浸漬法等によって、金属層３の表面に塗布した後に、金属層３の温度が７０〜２００℃程度になるように加熱することにより行われる。また、金属層３に化成処理を施す前に、予め金属層３を、アルカリ浸漬法、電解洗浄法、酸洗浄法、電解酸洗浄法等による脱脂処理に供してもよい。このように脱脂処理を行うことにより、金属層３の表面の化成処理を一層効率的に行うことが可能になる。
【００３８】
［シーラント層４］
本発明の電池用包装材料において、シーラント層４は、最内層に該当し、電池の組み立て時にシーラント層同士が熱溶着して電池素子を密封する層である。
【００３９】
シーラント層４に使用される樹脂成分については、熱溶着可能であることを限度として特に制限されないが、例えば、ポリオレフィン、環状ポリオレフィン、カルボン酸変性ポリオレフィン、カルボン酸変性環状ポリオレフィンが挙げられる。
【００４０】
前記ポリオレフィンとしては、具体的には、低密度ポリエチレン、中密度ポリエチレン、高密度ポリエチレン、線状低密度ポリエチレン等のポリエチレン；ホモポリプロピレン、ポリプロピレンのブロックコポリマー（例えば、プロピレンとエチレンのブロックコポリマー）、ポリプロピレンのランダムコポリマー（例えば、プロピレンとエチレンのランダムコポリマー）等のポリプロピレン；エチレン−ブテン−プロピレンのターポリマー；等が挙げられる。これらのポリオレフィンの中でも、好ましくはポリエチレン及びポリプロピレンが挙げられる。
【００４１】
前記環状ポリオレフィンは、オレフィンと環状モノマーとの共重合体であり、前記環状ポリオレフィンの構成モノマーであるオレフィンとしては、例えば、エチレン、プロピレン、４−メチル−１−ペンテン、スチレン、ブタジエン、イソプレン、等が挙げられる。また、前記環状ポリオレフィンの構成モノマーである環状モノマーとしては、例えば、ノルボルネン等の環状アルケン；具体的には、シクロペンタジエン、ジシクロペンタジエン、シクロヘキサジエン、ノルボルナジエン等の環状ジエン等が挙げられる。これらのポリオレフィンの中でも、好ましくは環状アルケン、更に好ましくはノルボルネンが挙げられる。
【００４２】
前記カルボン酸変性ポリオレフィンとは、前記ポリオレフィンをカルボン酸でブロック重合又はグラフト重合することにより変性したポリマーである。変性に使用されるカルボン酸としては、例えば、マレイン酸、アクリル酸、イタコン酸、クロトン酸、無水マレイン酸、無水イタコン酸等が挙げられる。
【００４３】
前記カルボン酸変性環状ポリオレフィンとは、環状ポリオレフィンを構成するモノマーの一部を、α，β―不飽和カルボン酸又はその無水物に代えて共重合することにより、或いは環状ポリオレフィンに対してα，β―不飽和カルボン酸又はその無水物をブロック重合又はグラフト重合することにより得られるポリマーである。カルボン酸変性される環状ポリオレフィンについては、前記と同様である。また、変性に使用されるカルボン酸としては、前記酸変性シクロオレフィンコポリマーの変性に使用されるものと同様である。
【００４４】
これらの樹脂成分の中でも、好ましくはカルボン酸変性ポリオレフィン；更に好ましくはカルボン酸変性ポリプロピレンが挙げられる。
【００４５】
シーラント層４は、１種の樹脂成分単独で形成してもよく、また２種以上の樹脂成分を組み合わせたブレンドポリマーにより形成してもよい。更に、シーラント層４は、１層のみで成されていてもよいが、同一又は異なる樹脂成分によって２層以上で形成されていてもよい。
【００４６】
また、シーラント層４の厚さとしては、適宜選定することができるが、１０〜１００μｍ程度、好ましくは１５〜５０μｍ程度が挙げられる。
【００４７】
［装飾層５］
本発明の電池用包装材料において、装飾層５は、電池用包装材料に意匠性、識別性などの装飾性を付与すること、及び、耐電解液性を付与することを目的として設けられる層であり、電池を組み立てた時に、基材層１の外側（最外層）に位置する層である。
【００４８】
装飾層５は、基材層１側から順に、少なくとも第１装飾層５ａ及び第２装飾層５ｂを有している。装飾層５は、第２装飾層５ｂよりもさらに外側、または第１装飾層５ａと第２装飾層５ｂとの間に、第３装飾層５ｃ、第４装飾層５ｄなどの１または２以上の装飾層を有していてもよい。すなわち、装飾層５が、第１装飾層５ａ及び第２装飾層５ｂに加えて、さらに他の装飾層を備える場合には、当該他の装飾層は、第１装飾層５ａの外側の任意の位置に設けられていてよい。
【００４９】
本発明の電池用包装材料においては、装飾層５が着色剤及びマット化剤を含み、かつ、装飾層５が第１装飾層５ａと第２装飾層５とを備えている。本発明においては、装飾層５がこのような構成を有することにより、成形後の隠蔽性及び密着性に優れ、かつ、耐電解液性及び表面絶縁性にも優れた電池用包装材料とすることができる。すなわち、装飾層５が着色剤を含むことに基づく成形後における高い隠蔽性と、マット化剤を含むことによる高い耐電解液性とが備えられている。さらに、第１装飾層５ａ及び第２装飾層５ｂにおける樹脂の割合を、それぞれ６０質量％以上に設定することにより、成形後における密着性と、耐電解液性とが効果的に高められている。隠蔽性、密着性、耐電解液性、及び表面絶縁性をより一層向上させる観点からは、第１装飾層５ａが基材層１上に位置しており、第２装飾層５ｂが電池用包装材料の最外層に位置していることが好ましい。
【００５０】
装飾層５に含まれる着色剤としては、装飾層５を着色できるものであれば特に制限されないが、好ましくは顔料及び染料が挙げられ、より好ましくは顔料が挙げられる。着色剤は、１種類単独で使用してもよいし、２種類以上を組み合わせて使用してもよい。
【００５１】
顔料としては、電池用包装材料に意匠性、識別性などの装飾性を付与できるものであれば特に制限されず、例えば、黒色顔料などが挙げられる。黒色顔料としては、特に制限されないが、好ましくはカーボンブラックなどが挙げられる。顔料は、１種類単独で使用してもよいし、２種類以上を組み合わせて使用してもよい。
【００５２】
顔料の粒子径としては、特に制限されないが、好ましくは１ｎｍ〜２０μｍ程度が上げられる。なお、顔料の粒子径は、レーザー回折散乱法によって測定した値を意味する。
【００５３】
染料としては、ニトロ染料、アゾ系染料、スチルベン染料、カルポニウム染料、キノリン染料、メチン染料、チアゾール染料、キインイミン染料、アントラキノン染料、インジゴイド染料、及びフタロシアニン染料などが挙げられる。染料は、１種類単独で使用してもよいし、２種類以上を組み合わせて使用してもよい。
【００５４】
マット化剤としては、電池用包装材料に耐電解液性を付与できるものであれば特に制限されず、例えば、粒子径が１ｎｍ〜２０μｍ程度の微粒子が挙げられる。なお、マット化剤の粒子径は、レーザー回折散乱法によって測定した値を意味する。
【００５５】
マット化剤（フィラー）の材質については、特に制限されないが、例えば、金属、金属酸化物、無機物、有機物等が挙げられる。また、マット化剤の形状についても、特に制限されないが、例えば、球状、繊維状、板状、不定形、バルーン状等が挙げられる。マット化剤として、具体的には、タルク，シリカ，カオリン、モンモリロイド、モンモリロナイト、合成マイカ、ハイドロタルサイト、シリカゲル、ゼオライト、水酸化アルミニウム、水酸化マグネシウム、酸化亜鉛，酸化マグネシウム，酸化アルミニウム，酸化ネオジウム，酸化アンチモン、酸化チタン、酸化セリウム、硫酸カルシウム，硫酸バリウム、炭酸カルシウム，ケイ酸カルシウム、炭酸リチウム、安息香酸カルシウム，シュウ酸カルシウム，ステアリン酸マグネシウム、アルミナ、高融点ナイロン、架橋アクリル、架橋スチレン、架橋ポリエチレン、ベンゾグアナミン、金、アルミニウム、銅、ニッケル、樹脂ビーズ、着色樹脂ビーズ等が挙げられる。これらのマット化剤は、１種単独で使用してもよく、また２種以上を組み合わせて使用してもよい。これらのマット化剤の中でも、分散安定性やコスト等の観点から、好ましくはりシリカ、硫酸バリウム、酸化チタンが挙げられる。また、マット化剤には、表面に絶縁処理、高分散性処理等の各種表面処理を施しておいてもよい。
【００５６】
第１装飾層５ａに顔料が含まれる場合、第１装飾層５ａにおける顔料の割合としては、上記の隠蔽性、密着性、耐電解液性、及び表面絶縁性をより一層向上させる観点から、好ましくは１〜３０質量％程度、より好ましくは５〜２５質量％程度が挙げられる。また、第２装飾層５ｂに顔料が含まれる場合、第２装飾層５ｂにおける顔料の割合としては、同様の観点から、好ましくは１〜３０質量％程度、より好ましくは５〜２５質量％程度が挙げられる。本発明においては、第１装飾層５ａ及び第２装飾層５ｂにおける樹脂の割合が、共に６０質量％以上に設定されていることにより、固体粒子である顔料及びマット化剤が装飾層５に含まれている場合にも、成形後における密着性と、耐電解液性とが効果的に高められている。このため、本発明は、着色剤として顔料を用いた加飾シートに対して特に有効である。
【００５７】
また、第１装飾層５ａにマット化剤が含まれる場合、第１装飾層５ａにおけるマット化剤の割合としては、上記の隠蔽性、密着性、耐電解液性、及び表面絶縁性をより一層向上させる観点から、好ましくは１〜３０質量％程度、より好ましくは５〜１５質量％程度が挙げられる。第２装飾層５ｂにマット化剤が含まれる場合、第２装飾層５ｂにおけるマット化剤の割合としては、同様の観点から、好ましくは１〜３０質量％程度、より好ましくは５〜１５質量％程度が挙げられる。
【００５８】
着色剤として顔料を用いる場合、装飾層５全体における顔料の割合としては、好ましくは１〜３０質量％程度、より好ましくは５〜２５質量％程度が挙げられる。装飾層５全体におけるマット化剤の割合としては、好ましくは１〜３０質量％程度、より好ましくは５〜１５質量％程度が挙げられる。
【００５９】
第１装飾層５ａ及び第２装飾層５ｂにおける樹脂の割合は、６０質量％以上であれば特に制限されないが、上記の隠蔽性、密着性、耐電解液性、及び表面絶縁性をより一層向上させる観点から、好ましくは６５質量％以上、より好ましくは７０質量％〜８５質量％程度が挙げられる。さらに、同様の観点から、装飾層５全体における樹脂の割合としては、好ましくは６０質量％以上、より好ましくは６５質量％以上、さらに好ましくは７０質量％〜８５質量％程度が挙げられる。
【００６０】
装飾層５を形成する樹脂としては、特に制限されず、例えば、２液硬化型樹脂が挙げられる。２液硬化型樹脂としては、耐電解液性を有するものであれば、特に制限されないが、例えば、２液硬化型ウレタン樹脂、２液硬化型アクリル樹脂、２液硬化型ポリエステル樹脂、２液硬化型エポキシ樹脂などが挙げられる。装飾層５を形成する樹脂は、１種類単独で使用してもよいし、２種類以上を組み合わせて使用してもよい。
【００６１】
装飾層５を形成する樹脂としては、これらの２液硬化型樹脂の中でも、ポリオールとイソシアネート系硬化剤とを含む２液硬化型ウレタン樹脂が好ましい。
【００６２】
ポリオールの具体例としては、ポリエステルポリオール、アクリルポリオール、ポリエーテルポリオール、ポリウレタンポリオールなどが挙げられる。また、イソシアネート系硬化剤の具体例としては、メチレンジイソシアネート、イソプロピレンジイソシアネート、リジンジイソシアネート、２，２，４−もしくは２，４，４−トリメチルヘキサメチレンジイソシアネート、１，６−ヘキサメチレンジイソシアネート、メチルシクロヘキサンジイソシアネート、イソホロンジイソシアネート、４，４’−ジシクロヘキシルメタンジイソシアネート、イソプロピリデンジシクロヘキシル−４，４’−ジイソシアネート等が挙げられる。また、イソシアネート系硬化剤は、これらイソシアネート化合物のアダクト体、ビューレット体、イソシアヌレート体などであってもよい。
【００６３】
装飾層５は、必要に応じて、スリップ剤、難燃剤、酸化防止剤、光安定剤、粘着付与剤、レベリング剤、消泡剤等の添加剤を含んでいてもよい。スリップ剤としては、特に制限されないが、例えば、脂肪酸アマイド、金属石鹸、親水性シリコーン、シリコーンをグラフトしたアクリル、シリコーンをグラフトしたエポキシ、シリコーンをグラフトしたポリエーテル、シリコーンをグラフトしたポリエステル、ブロック型シリコーンアクリル共重合体、ポリグリセロール変性シリコーン、パラフィン等が挙げられる。これらのスリップ剤は、１種単独で使用してもよく、また２種以上を組み合わせて使用してもよい。
【００６４】
装飾層５を形成する方法としては、特に制限されないが、例えば、装飾層５を形成する樹脂と、着色剤及びマット化剤の少なくとも一方と、溶剤などとを含むインキを基材層１の一方の表面上に塗布、印刷する方法が挙げられる。マット化剤を配合する場合には、２液硬化型樹脂にマット化剤を添加して混合した後、塗布すればよい。
【００６５】
装飾層５は、装飾性及び耐電解液性を奏することが可能な程度に薄く形成されていることが好ましく、装飾層５の総厚みとしては、好ましくは１０μｍ以下、より好ましくは２〜８μｍ程度、さらに好ましくは３〜６μｍ程度が挙げられる。第１装飾層５ａの厚みとしては、例えば、１〜４μｍ程度、好ましくは２〜３μｍ程度が挙げられる。また、第２装飾層５ｂの厚みとしては、例えば、１〜４μｍ程度、好ましくは２〜３μｍ程度が挙げられる。
【００６６】
装飾層５が、上記のような第３装飾層５ｃなどの他の装飾層をさらに有する場合、当該他の装飾層における着色剤、マット化剤、樹脂などの割合は、第１装飾層５ａまたは第２装飾層５ｂと同様とすることができる。また、厚みについても同様とすることができる。
【００６７】
電池用包装材料には高い絶縁性が要求される。本発明の電池用包装材料においては、最外層に位置する装飾層５の表面抵抗値としては、例えば１０4Ω／ｓｑ以上、好ましくは１０6Ω／ｓｑ以上である。なお、本発明の電池用包装材料の装飾層５の表面抵抗値は、ハイレスタＵＰ「三菱化学社製、商品名」を用いて、２２℃、相対湿度が４０％の条件で測定した値である。
【００６８】
［接着層６］
本発明の電池用包装材料において、接着層６は、金属層３とシーラント層４を強固に接着させるために、これらの間に必要に応じて設けられる層である。
【００６９】
接着層６は、金属層３とシーラント層４とを接着可能である接着剤によって形成される。接着層６の形成に使用される接着剤について、その接着機構、接着剤成分の種類等は、前記接着層２の場合と同様である。接着層６に使用される接着剤成分として、好ましくはポリオレフィン系樹脂、更に好ましくはカルボン酸変性ポリオレフィン、特に好ましくはカルボン酸変性ポリプロピレンが挙げられる。
【００７０】
接着層６の厚さについては、例えば、２〜５０μｍ、好ましくは１５〜３０μｍが挙げられる。
【００７１】
３．電池用包装材料の製造方法
本発明の電池用包装材料の製造方法については、所定の組成の各層を積層させた積層体が得られる限り、特に制限されないが、例えば、以下の方法が例示される。
【００７２】
まず、基材層１、接着層２、金属層３が順に積層された積層体（以下、「積層体Ａ」と表記することもある）を形成する。積層体Ａの形成は、具体的には、基材層１上又は必要に応じて表面が化成処理された金属層３に接着層２の形成に使用される接着剤を、押出し法、グラビアコート法、ロールコート法等の塗布方法で塗布・乾燥した後に、当該金属層３又は基材層１を積層させて接着層２を硬化させるドライラミネーション法によって行うことができる。
【００７３】
次いで、積層体Ａの金属層３上に、シーラント層４を積層させる。金属層３上にシーラント層４を直接積層させる場合には、積層体Ａの金属層３上に、シーラント層４を構成する樹脂成分をグラビアコート法、ロールコート法等の方法により塗布すればよい。また、金属層３とシーラント層４の間に接着層６を設ける場合には、例えば、(1)積層体Ａの金属層３上に、接着層６及びシーラント層４を共押出しすることにより積層する方法（共押出しラミネーション法）、(2)別途、接着層６とシーラント層４が積層した積層体を形成し、これを積層体Ａの金属層３上に熱ラミネーション法により積層する方法、(3)積層体Ａの金属層３上に、接着層６を形成させるための接着剤を押出し法や溶液コーティングした高温で乾燥さらには焼き付ける方法等により積層させ、この接着層６上に予めシート状に製膜したシーラント層４をサーマルラミネーション法により積層する方法、(4)積層体Ａの金属層３と、予めシート状に製膜したシーラント層４との間に、溶融させた接着層６を流し込みながら、接着層６を介して積層体Ａとシーラント層４を貼り合せる方法（サンドラミネーション法）等が挙げられる。
【００７４】
さらに、基材層１の上に、装飾層５を第１装飾層５ａ、第２装飾層５ｂの順に印刷することにより、第２装飾層５ｂ／第１装飾層５ａ／基材層１／必要に応じて設けられる接着層２／必要に応じて表面が化成処理された金属層３／必要に応じて設けられる接着層６／シーラント層４からなる積層体が形成される。なお、接着層２及び必要に応じて設けられる接着層６の接着性を強固にするために、更に、熱ロール接触式、熱風式、近又は遠赤外線式等の加熱処理に供してもよい。このような加熱処理の条件としては、例えば１５０〜２５０℃で１〜５分間が挙げられる。
【００７５】
本発明の電池用包装材料において、積層体を構成する各層は、必要に応じて、製膜性、積層化加工、最終製品２次加工（パウチ化、エンボス成形）適性等を向上又は安定化するために、コロナ処理、ブラスト処理、酸化処理、オゾン処理等の表面活性化処理を施していてもよい。
【００７６】
４．電池用包装材料の用途
本発明の電池用包装材料は、正極、負極、電解質等の電池素子を密封して収容するための包装材料として使用される。
【００７７】
具体的には、少なくとも正極、負極、及び電解質を備えた電池素子を、本発明の電池用包装材料で、前記正極及び負極の各々に接続された金属端子が外側に突出させた状態で、電池素子の周縁にフランジ部（シーラント層同士が接触する領域）が形成できるようにして被覆し、前記フランジ部のシーラント層同士をヒートシールして密封させることによって、電池用包装材料を使用した電池が提供される。なお、本発明の電池用包装材料を用いて電池素子を収容する場合、本発明の電池用包装材料のシーラント部分が内側（電池素子と接する面）になるようにして用いられる。
【００７８】
本発明の電池用包装材料は、一次電池、二次電池のいずれに使用してもよいが、好ましくは二次電池である。本発明の電池用包装材料が適用される二次電池の種類については、特に制限されず、例えば、リチウムイオン電池、リチウムイオンポリマー電池、鉛畜電池、ニッケル・水素畜電池、ニッケル・カドミウム畜電池、ニッケル・鉄畜電池、ニッケル・亜鉛畜電池、酸化銀・亜鉛畜電池、金属空気電池、多価カチオン電池、コンデンサー、キャパシター等が挙げられる。これらの二次電池の中でも、本発明の電池用包装材料の好適な適用対象として、リチウムイオン電池及びリチウムイオンポリマー電池が挙げられる。
【実施例】
【００７９】
以下に実施例及び比較例を示して本発明を詳細に説明する。但し本発明は実施例に限定されるものではない。
【００８０】
実施例１〜４及び比較例１〜４
＜電池用包装材料の製造＞
アルミニウム箔（厚さ３０μｍ）の両面に化成処理を施し、一方の化成処理面に、延伸ナイロンフィルム（厚さ１５μｍ）を接着剤層の厚さが約３μｍとなるようにポリエステル系接着剤を介してドライラミネート法により貼り合わせた。次に、他方の化成処理面に酸変性ポリプロピレン（厚さ１５μｍ）/ポリプロピレン（厚さ１５μｍ）を溶融押出して、延伸ナイロンフィルム／ポリエステル系接着剤／両面化成処理が施されたアルミニウム／酸変性ポリプロピレン／ポリプロピレンから構成される積層体を得た。化成処理は、いずれも、処理液として、フェノール樹脂、フッ化クロム化合物、リン酸からなる水溶液を用い、ロールコート法により塗布し、皮膜温度が１８０℃以上となる条件において焼付けた。また、クロムの塗布量は１０ｍｇ/ｍ2（乾燥重量）とした。
【００８１】
次に、実施例１〜４及び比較例１〜３においては、得られた積層体の延伸ナイロンフィルムの表面に、表１に記載の組成を有するインキを順にグラビアコート法にて印刷して、第１装飾層（厚さ４μｍ）及び第２装飾層（４μｍ）を順に形成し、第２装飾層／第１装飾層／延伸ナイロンフィルム／ポリエステル系接着剤／両面化成処理が施されたアルミニウム／酸変性ポリプロピレン／ポリプロピレンが順に積層された積層体を形成した。得られた積層体を４０℃下で３日間放置してエージングを行い、実施例１〜４及び比較例１〜３の電池用包装材料を得た。
【００８２】
比較例４では、得られた積層体の延伸ナイロンフィルムの表面に、表１に記載の組成を有するインキをグラビアコート法にて印刷して、装飾層が１層積層された積層体（装飾層／延伸ナイロンフィルム／ポリエステル系接着剤／両面化成処理が施されたアルミニウム／酸変性ポリプロピレン／ポリプロピレンが順に積層された積層体）を得た。得られた積層体を４０℃下で３日間放置してエージングを行い、比較例４の電池用包装材料を得た。
【００８３】
［隠蔽性の評価］
実施例１〜４及び比較例１〜４３で得られた電池用包装材料を一軸方向に１００％延伸した後、第２装飾層側から観察して、下地の露出の有無を目視で確認した。下地が露出していた場合を隠蔽性が低い（×）、下地が露出していなかった場合を隠蔽性が高い（○）と評価した。結果を表１に示す。
【００８４】
［密着性の評価］
実施例１〜４及び比較例１〜４で得られた電池用包装材料を一軸方向に１００％延伸した後、第２装飾層及び第１装飾層における剥がれ、浮き、クラックなどの有無を目視で確認した。剥がれ、浮き、クラックなどが生じていた場合を密着性が低い（×）、生じていなかった場合を密着性が高い（○）と評価した。結果を表１に示す。
【００８５】
［表面絶縁性の評価］
実施例１〜４及び比較例１〜４で得られた電池用包装材料の最外層に位置する第２装飾層の表面抵抗値を、ハイレスタＵＰ「三菱化学社製、商品名」を用いて、２２℃、相対湿度が４０％の条件で測定した。評価基準は以下の通りである。
○：表面抵抗値が１０6Ω／ｓｑ以上であり、表面絶縁性が高い。
△：表面抵抗値が１０4Ω／ｓｑ以上１０6Ω／ｓｑ未満であり、表面絶縁性がやや低い。
×：表面抵抗値が１０4Ω／ｓｑ未満であり、表面絶縁性が低い。
【００８６】
［耐電解液性の評価］
実施例１〜４及び比較例１〜４で得られた電池用包装材料の第２装飾層表面に電解液（電解液の組成：１ＭのＬｉＰＦ6を含む、エチレンカーボネート、ジエチルカーボネート、ジメチルカーボネート（容積比で１：１：１）の混合液）を滴下し、２５℃、湿度５０％の環境下で１時間放置した後、エタノールを含ませたウエスで電解液を拭き取った後の表面状態を観察した。表面に変化があった場合を耐電解液性が低い（×）、表面に変化が無かった場合を耐電解液性が高い（○）と評価した。結果を表１に示す。
【００８７】
【表１】
2015185277.tif 000007
【００８８】
なお、表１の注釈を以下に示す。
黒色顔料：カーボンブラック（粒径約０．３〜０．４μｍ）
マット化剤：シリカ粒子（粒径約０．１〜３．０μｍ）
樹脂：ポリエステルポリオール（８０質量％）、イソシアネート系硬化剤（２０質量％）
【００８９】
表１に示される結果から明らかな通り、装飾層が所定量の顔料及びマット化剤を含み、第１装飾層及び第２装飾層における樹脂の割合が、共に７０質量％以上である実施例１〜４の電池用包装材料においては、成形後の隠蔽性及び密着性に優れており、かつ、表面絶縁性及び耐電解液性にも優れていた。一方、第１装飾層及における樹脂の割合が５０質量％である比較例１の電池用包装材料においては、密着性が低くなった。また、最外層に位置する第２装飾層及における樹脂の割合が５０質量％である比較例２の電池用包装材料においては、当該第２装飾層にマット化剤を含むにも拘わらず、耐電解液性が低くなった。また、最外層に位置する第２装飾層及における樹脂の割合が４０質量％以下である比較例３の電池用包装材料においては、隠蔽性を高めるために当該第２装飾層の黒色顔料の割合を高めたためか、耐電解液性だけでなく、表面絶縁性も低下した。また、実施例１で形成した第１装飾層及び第２装飾層を混合した組成に対応する装飾層を１層設けた比較例４の電池用包装材料においては、成形後の隠蔽性が不十分であった。また、比較例４のように１層を形成した場合には、マット化剤によるマット化効果も低かった。
【符号の説明】
【００９０】
１  基材層
２  接着層
３  金属層
４  シーラント層
５  装飾層
５ａ  第１装飾層
５ｂ  第２装飾層
６  接着層
【図１】
2015185277.tif 000008
【図２】
2015185277.tif 000009